(57)【特許請求の範囲】
【請求項１】
母材およびめっき層を有するめっき材のインピーダンスを、前記母材に表皮効果が現れる周波数以上、かつ、前記めっき層に表皮効果が現れる周波数未満の範囲内の周波数の交流電源を用いて測定する工程と、
前記インピーダンスのレジスタンスに基づいて前記めっき材のめっき厚さを算出する工程と、を備えるめっき材のめっき厚さ測定方法。
【請求項２】
前記母材の比透磁率が１００以上であり、前記めっき層の比透磁率が前記母材の比透磁率の１／１０以下である、請求項１に記載のめっき材のめっき厚さ測定方法。
【請求項３】
前記母材が鉄および鋼からなる群から選択される少なくとも１つの金属材料からなり、前記めっき層が、ニッケル、コバルト、銀、銅、アルミニウム、マグネシウム、亜鉛およびスズからなる群から選択される少なくとも１種の金属材料、または鉄、ニッケル、コバルト、銀、亜鉛、銅、マグネシウム、アルミニウム、シリコン、スズおよびマンガンからなる群から選択される２種以上の金属材料からなる、請求項２に記載のめっき材のめっき厚さ測定方法。
【請求項４】
前記めっき厚さを算出する工程において、レジスタンスとめっき厚さとの関係式に基づいて、前記レジスタンスから前記めっき厚さを算出する、請求項１〜３のいずれか１項に記載のめっき材のめっき厚さ測定方法。
【請求項５】
請求項１〜４のいずれか１項に記載のめっき材のめっき厚さ測定方法を用いてめっき厚さを測定する工程と、
前記めっき厚さに基づいて前記めっき材の腐食量を算出する工程と、を備えるめっき材の腐食量測定方法。
【請求項６】
母材およびめっき層を有するめっき材のインピーダンスを、前記母材に表皮効果が現れる周波数以上、かつ、前記めっき層に表皮効果が現れる周波数未満の範囲内の周波数の交流電源を用いて測定する工程と、
前記インピーダンスのレジスタンスに基づいて前記めっき材の腐食量を算出する工程と、を備えるめっき材の腐食量測定方法。
【請求項７】
請求項５または６に記載のめっき材の腐食量測定方法を用いてめっき材の腐食量を測定する、めっき材の腐食センサ。
【発明の詳細な説明】
【技術分野】
【０００１】
本発明は、めっき材のめっき厚さ測定方法、めっき材の腐食量測定方法、およびめっき材の腐食センサに関する。
【背景技術】
【０００２】
亜鉛めっき鋼板に代表されるめっき材の製造と利用において、そのめっき付着量すなわちめっき厚さを測定することは基本的な事項である。めっき付着量の測定方法として、もっとも一般的で確実な方法は、めっき層を溶解除去し、その前後での重量変化から、めっきの重量を求める方法である（非特許文献１）。しかしながら、重量測定による方法は、手間と時間がかかること、破壊検査であるため、同一試料で他の評価や解析などを行うことができないなどの欠点がある。
【０００３】
一方、取扱いが簡便で、非破壊的に行うことができるめっき厚さ測定方法として、電気抵抗式膜厚計を用いるめっき厚さ測定方法がある（非特許文献２）。この測定方法は、エポキシ基板上の銅膜のような、非導電性基板上の金属めっき層のめっき厚さを測定するものである。
【先行技術文献】
【非特許文献】
【０００４】
【非特許文献１】JIS H 8501:1999「めっきの厚さ試験方法」、日本規格協会、1999年
【非特許文献２】EN 14571:2005 「Metallic coatings on nonmetallic basis materials - Measurement of coating thickness - Microresistivity method」、欧州標準化委員会、2005年
【発明の概要】
【発明が解決しようとする課題】
【０００５】
しかしながら、電気抵抗式膜厚計を用いる測定方法では、導電性母材上に導電性めっき層が形成されためっき材では、精度よくめっき厚さを測定することができない。これは、次のような理由によると考えられる。
【０００６】
母材が非導電性である場合には、試験片の電気抵抗はめっき層の電気抵抗であるから、原理的には、めっき厚さの減少率は、そのまま、試験片の電気抵抗の増加率として測定されるので、十分な測定精度が得られる。ところが、母材が導電性である場合には、試験片の電気抵抗は母材およびめっき層を含むめっき材の電気抵抗であるから、試験片の厚さがめっき層の厚さに対して十分大きいとき、より詳細には、試験片の厚さに対するめっき厚さが数％より小さい場合には、めっき厚さの変化が試験片の電気抵抗にほとんど影響せず、十分な測定精度が得られない。
【０００７】
例えば、一般的な自動車用の亜鉛めっき鋼板では、板厚が１〜２ｍｍに対してめっき厚さが１０μｍ程度であれば、めっき厚さの測定に際しては数μｍオーダーの精度が要求されるが、それは元の板厚の約０．１〜０．２％であり、非常に小さい。このように、対象とするめっき材のめっき厚さにはよるが、めっき層は母材より薄いのが一般的であり、その場合、電気抵抗式膜厚計を用いる測定方法では、めっき材のめっき厚さを十分な精度で求めることは困難である。
【０００８】
そうであるとしても、めっき材の電気抵抗を測定してめっき厚さを求める方法は、測定機器が低価格で、取扱いも簡便であり、現場での測定も容易であることから、導電性母材上に導電性めっき層が形成されためっき材のめっき厚さを、精度よく非破壊で測定するための方法として、需要を期待することができる。
【０００９】
そこで、本発明は、導電性母材上に導電性めっき層が形成されためっき材のめっき厚さを、精度よく非破壊で測定するための方法を提供することを目的とする。
【課題を解決するための手段】
【００１０】
本発明者らは、上記目的を達成するために鋭意検討した結果、めっき材に母材のみに表皮効果が現れる周波数の交流電流を流しまたは交流電圧を印加し、電流の経路をめっき層に制限することで、めっき層の電気抵抗を測定することができ、めっき材のめっき厚さを非破壊で測定することができることを知得し、本発明を完成させた。
【００１１】
すなわち、本発明は次の（１）〜（７）を提供する。
（１）母材およびめっき層を有するめっき材のインピーダンスを、上記母材に表皮効果が現れる周波数以上、かつ、上記めっき層に表皮効果が現れる周波数未満の範囲内の周波数の交流電源を用いて測定する工程と、
上記インピーダンスのレジスタンスに基づいて上記めっき材のめっき厚さを算出する工程と、を備えるめっき材のめっき厚さ測定方法。
（２）上記母材の比透磁率が１０００以上であり、上記めっき層の比透磁率が上記母材の比透磁率の１／１０以下である、上記（１）に記載のめっき材のめっき厚さ測定方法。
（３）上記母材が鉄および鋼からなる群から選択される少なくとも１つの金属材料からなり、上記めっき層が、ニッケル、コバルト、銀、銅、アルミニウム、マグネシウム、亜鉛およびスズからなる群から選択される少なくとも１種の金属材料、または鉄、ニッケル、コバルト、銀、亜鉛、銅、マグネシウム、アルミニウム、シリコン、スズおよびマンガンからなる群から選択される２種以上の金属材料からなる、上記（２）に記載のめっき材のめっき厚さ測定方法。
（４）上記めっき厚さを算出する工程において、レジスタンスとめっき厚さとの関係式に基づいて、上記レジスタンスから上記めっき厚さを算出する、上記（１）〜（３）のいずれか１項に記載のめっき材のめっき厚さ測定方法。
（５）上記（１）〜（４）のいずれか１項に記載のめっき材のめっき厚さ測定方法を用いてめっき厚さを測定する工程と、
上記めっき厚さに基づいて上記めっき材の腐食量を算出する工程と、を備えるめっき材の腐食量測定方法。
（６）母材およびめっき層を有するめっき材のインピーダンスを、上記母材に表皮効果が現れる周波数以上、かつ、上記めっき層に表皮効果が現れる周波数未満の範囲内の周波数の交流電源を用いて測定する工程と、
上記インピーダンスのレジスタンスに基づいて上記めっき材の腐食量を算出する工程と、を備えるめっき材の腐食量測定方法。
（７）上記（５）または（６）に記載のめっき材の腐食量測定方法を用いてめっき材の腐食量を測定する、めっき材の腐食センサ。
【発明の効果】
【００１２】
本発明によれば、導電性母材上に導電性めっき層が形成されためっき材のめっき厚さを、精度よく非破壊で測定することができる。
【図面の簡単な説明】
【００１３】
【図１】図１は、母材（図１（Ａ））、めっき層（図１（Ｂ）、または母材＋めっき層（＝めっき材、図１（Ｃ））について、周波数（横軸、Ｈｚ）とレジスタンス（縦軸、Ω）との関係を両対数で表すグラフである。図１（Ｃ）に、本発明の測定方法でめっき厚さを測定可能な周波数範囲を「測定可能範囲」として示す。
【図２】図２は、実施例１および実施例２で用いたインピーダンスを測定するための測定装置を表す模式図である。
【図３】図３は、実施例１で用いた試験片の、めっき付着量から求められためっき厚さ（横軸）と、本発明のめっき厚さ測定方法により求められためっき厚さ（縦軸）との関係を示すグラフである。
【図４】図４は、実施例２で用いた試験片の、重量変化から求められた腐食量（横軸）と、本発明の腐食量測定方法により求められた腐食量（縦軸）との関係を表すグラフである。
【図５】図５は、実施例２で用いた試験片の、重量変化から求められた腐食量（横軸）と、直流抵抗の逆数（縦軸）との関係を表すグラフである。
【発明を実施するための形態】
【００１４】
［めっき材のめっき厚さ測定方法］
本発明のめっき材のめっき厚さ測定方法は、母材およびめっき層を有するめっき材のインピーダンスを、当該母材に表皮効果が現れる周波数以上、かつ、当該めっき層に表皮効果が現れる周波数未満の範囲内の周波数の交流電源を用いて測定する工程（以下「工程Ａ」という場合がある。）と、測定したインピーダンスのレジスタンスに基づいて当該めっき材のめっき厚さを算出する工程（以下「工程Ｂ」という場合がある。）と、を備えるめっき材のめっき厚さ測定方法である。
【００１５】
１．測定原理
本発明のめっき材のめっき厚さの測定方法の技術的特徴は、めっき材に高周波電流を流し、表皮効果を利用して、めっき層の電気抵抗を測定することにより、めっき層の厚さを非破壊で測定する点にある。
本発明の測定方法の測定原理について、以下に説明する。
【００１６】
１．１）表皮効果
金属材料に交流電流が流れたときに、表皮効果が現れる場合がある。表皮効果とは、材料内部で電流が流れにくくなり、電流分布は表面近傍に局在して流れるようになるものであり、電流密度が表面の１／ｅ（≒０．３７、ｅは自然対数の底）となる深さ（表皮深さ）ｄは、下記式（１）で表される。
【００１７】
【数１】
0006319195.tif 000002
【００１８】
ここで、ρ：金属材料の電気抵抗率（＝１／σ、σ＝電気伝導率）、ω：交流電流の角周波数（＝２πｆ、ｆ＝交流電流の周波数）、μ：絶対透磁率（＝μ０×μＲＥＬ、μ０＝真空の絶対透磁率、μＲＥＬ＝比透磁率）である。
【００１９】
式（１）よりわかるように、表皮深さｄは金属材料を流れる交流電流の周波数ｆに依存し、この周波数ｆが大きいほど表皮深さｄは小さくなり、表皮効果の作用が大きい。また、表皮深さｄは金属材料の種類にも依存し、金属材料の電気伝導率σおよび比透磁率μＲＥＬが大きいほど表皮深さｄは小さくなり、表皮効果の作用が大きい。
【００２０】
１．２）レジスタンスの周波数依存性
本発明のめっき材のめっき厚さ測定方法は、表皮効果を利用することで、母材に流れる電流の割合をできるだけ少なくし、めっき層に流れる電流の割合を多くする。このときのめっき材のインピーダンスを測定し、インピーダンスのレジスタンス（電気抵抗）から、めっき厚さを求めることができる。
【００２１】
以下、図１（Ａ）〜（Ｃ）を参照しながら説明する。
図１（Ａ）〜（Ｃ）は周波数とレジスタンスとの関係を模式的に表すグラフである。
図１（Ａ）は母材についての周波数（横軸、Ｈｚ）およびレジスタンス（縦軸、Ω）の両対数での関係を模式的に表すグラフである。
母材に表皮効果が現れない周波数（ｆ１）未満では、レジスタンスは周波数に依存せず、グラフは傾き０の水平な直線である。しかし、母材に表皮効果が現れる周波数（ｆ１）以上では、レジスタンスは周波数に依存するようになり、グラフは傾き１／２の直線となる。
【００２２】
図１（Ｂ）はめっき層についての周波数（横軸、Ｈｚ）およびレジスタンス（縦軸、Ω）の両対数での関係を模式的に表すグラフである。
めっき層に表皮効果が現れない周波数（ｆ２）未満では、レジスタンスは周波数に依存せず、グラフは傾き０の水平な直線である。しかし、めっき層に表皮効果が現れる周波数（ｆ２）以上では、レジスタンスは周波数に依存するようになり、グラフは傾き１／２の直線となる。
【００２３】
なお、図１（Ａ）では、周波数−レジスタンス関数のグラフを、ｘ座標＝ｆ１の点で折れている（傾きが、ｘ座標＝ｆ１で、０から１／２に不連続に変化している）ように示しているが、これは、原理的にはそのようになるということを示すものであり、実際には、周波数−レジスタンス関数のグラフは、ｘ座標＝ｆ１の周辺で滑らかに湾曲している（ｘ座標＝ｆ１の周辺で、傾きは０から１／２に連続に変化している）。
母材に表皮効果が現れ始める周波数ｆ１は、原理的には、図１（Ａ）に示されるとおり、周波数−レジスタンス関数のグラフの傾きが０から１／２に不連続に変化する周波数である。しかし、実際には、傾きはｆ１の周辺で連続して変化するため、周波数−レジスタンス関数のグラフの傾きが０から１／２に不連続に変化する周波数は、存在しない。このため、ｆ１は、周波数−レジスタンス関数のグラフ上で、傾き０の直線を周波数が高い方に延長した直線と、傾きが１／２の直線を周波数が低い方に延長した直線との交点のｘ座標（周波数）とする。
めっき層に表皮効果が現れ始める周波数ｆ２も同様である。
【００２４】
〈図１（Ｃ）〉
図１（Ｃ）は母材＋めっき層（＝めっき材）についての周波数（横軸、Ｈｚ）およびレジスタンス（縦軸、Ω）の両対数での関係を表すグラフである。
めっき材は母材とめっき層の並列接続とみなせることから、めっき材のレジスタンスは母材のレジスタンスおよびめっき層のレジスタンスの逆数の和の逆数となる。すなわち、めっき材のレジスタンスＲは、Ｒ＝１／｛（１／Ｒ１）＋（１／Ｒ２）｝と表すことができる（ここで、Ｒ１は母材のレジスタンスであり、Ｒ２はめっき層のレジスタンスである）。これより、両者のレジスタンスの差が大きい場合は、主としてレジスタンスの小さい方の挙動に支配される。
【００２５】
周波数ｆ１未満では、母材およびめっき層のいずれにも表皮効果が現れず、レジスタンスは周波数に依存しないので、グラフは傾き０の水平な直線である。このときのレジスタンスの値は、直流抵抗に相当する。ここで、図１（Ａ）および図１（Ｂ）では、めっき層の直流抵抗が母材の直流抵抗より大きいとしている。これは、通常、めっき材においては、めっき層の厚さが母材の厚さと比較して薄いことから、めっき層の直流抵抗が母材の直流抵抗より大きいことを想定したことによる。
【００２６】
周波数ｆ１以上ｆ２未満では、母材のみに表皮効果が現れて、レジスタンスは周波数に依存するようになり、周波数が高いほどレジスタンスも大きくなる。母材のレジスタンスが大きくなり、めっき層のレジスタンスに近づいてくると、測定されるレジスタンスのうちめっき層のレジスタンスの影響が大きくなってくる。このとき、めっき層のレジスタンスｒはめっき厚さＴに逆比例する、すなわち「Ｔ∝１／ｒ」である、ことから、測定されるレジスタンスはめっき厚さに依存した値を示す。
【００２７】
周波数ｆ２以上では、めっき層にも表皮効果が現れ、めっき層のレジスタンスはめっき厚さに依存しなくなる。
【００２８】
したがって、周波数ｆ１以上ｆ２未満が本発明においてインピーダンス測定によりめっき厚さを求めることが可能な範囲である（図１（Ｃ）中に「測定可能範囲」と記載する。）。なお、表皮効果が現れるとは、表皮効果が観察されるようになること、および表皮効果が観察されることをいう。図１（Ｃ）を参照すれば、周波数に依存してレジスタンスが変化し始めること、または変化することをいう。
【００２９】
本発明のめっき材のめっき厚さ測定方法は、上述した原理によってめっき厚さを測定するものであり、母材とめっき層との境界が明りょうでなく、母材とめっき層とを分離できない場合であっても、めっき厚さを測定することができる。
【００３０】
２．本発明のめっき材のめっき厚さ測定方法の説明
２．１）めっき材およびレジスタンス
本発明の測定方法によってめっき厚さを測定するめっき材は、母材およびめっき層を有し、母材となる金属材料の表面に、めっき層となる、母材とは異なる種類の金属材料をめっきしたものである。めっきの方法は特に限定されず、例えば、電気めっき、無電解めっき、溶融めっき、真空蒸着などが挙げられる。
【００３１】
母材となる金属材料とめっき層となる金属材料との組合せは、めっき材に交流電流が流れた際に、母材には表皮効果が現れるが、めっき層には表皮効果が現れない周波数範囲が存在するものである。換言すれば、母材となる金属材料とめっき層となる金属材料との組合せは、図１（Ｃ）に示した測定可能範囲が存在することが必要である。すなわち、母材の変曲点よりもめっき層の変曲点が高周波側にあることが必要である。
【００３２】
母材となる金属材料とめっき層となる金属材料との組合せとしては、めっき層の金属材料に対する表皮効果と比較して、母材の金属材料に対する表皮効果が大きく作用する組合せが好ましい。母材となる金属材料およびめっき層となる金属材料は、いずれも、１種類に限定されず、２種類以上を用いることができる。めっき層の金属材料に対する表皮効果と比較して、母材の金属材料に対する表皮効果が大きく作用することにより、めっき層に流れる電流の割合が多くなることから、めっき層の厚さが変化したことによるめっき層のレジスタンスの変化を、より精度よく測定できる。
【００３３】
より具体的には、母材を構成する金属材料の比透磁率は、好ましくは１００以上、より好ましくは１０００〜１００００の範囲内、さらに好ましくは２０００〜７０００の範囲内である。めっき層を構成する金属材料の比透磁率は、好ましくは母材を構成する金属材料の比透磁率の１／１０以下、より好ましくは１／１００以下である。
【００３４】
試験片に交流電流を流したときの電圧、または交流電圧を印加したときの電流応答により得られるのは、単純な電気抵抗（レジスタンス）ではなく、インダクタンス成分およびキャパシタンス成分が重畳した、いわゆるインピーダンスである。したがって、めっき材のめっき厚さを測定するためには、測定されるインピーダンスからレジスタンス成分を抽出する必要がある。
インピーダンスからレジスタンス成分を抽出する方法は、特に限定されるものではないが、試験片形状、装置構成、測定条件その他の諸条件により、以下に掲げる方法によることが好ましい。
（ａ）インダクタンスおよびキャパシタンスの寄与が小さく、無視できる場合には、インピーダンスそのものをレジスタンスとみなす。
（ｂ）インダクタンスおよびキャパシタンスの寄与が大きく、無視できない場合には、インピーダンスの実部をレジスタンスとみなす。
（ｃ）推定される等価回路とインピーダンスの周波数依存性との関係からレジスタンスを求める。確度を高めるという観点からは、この方法が最も望ましいが、現実には等価回路を推定することが困難な場合がある。
なお、本発明において、レジスタンスとみなした「インピーダンス」（上記（ａ）参照）または「インピーダンスの実部」（上記（ｂ）参照）を「みなしレジスタンス」という場合がある。本発明においては「みなしレジスタンス」は「レジスタンス」として扱う。
【００３５】
母材を構成する金属材料は、具体的には、鉄および鋼からなる群から選択される少なくとも１つであることが好ましい。
めっき層を構成する金属材料は、具体的には、ニッケル、コバルト、銀、銅、アルミニウム、マグネシウム、亜鉛およびスズからなる群から選択される少なくとも１種、または鉄、ニッケル、コバルト、銀、亜鉛、銅、マグネシウム、アルミニウム、シリコン、スズおよびマンガンからなる群から選択される２種以上であることが好ましい。ここで、２種以上の金属材料は、均一に混合された状態だけでなく、複数の相に分離している状態であってもよい。
ただし、母材を構成する金属材料の比透磁率およびめっき層を構成する金属材料の比透磁率は、上述した範囲内であることが好ましい。
【００３６】
２．２）交流電源
インピーダンス測定に適する交流電源の周波数範囲は、母材に表皮効果が現れる周波数以上で、めっき層に表皮効果が現れる周波数未満の範囲内、すなわち、図１（Ｃ）において測定可能範囲として示される範囲内であれば特に限定されないが、母材およびめっき層と金属材料の種類および厚さによるものの、一般的には１００Ｈｚから１０ＭＨｚの範囲内であり、好ましくは１０ｋＨｚから１ＭＨｚの範囲内である。
【００３７】
めっき層に表皮効果が現れない周波数とは、めっき層に流れる交流電流の周波数とめっき層のレジスタンスとの関係を表す図１（Ｂ）を参照すれば、グラフ上、レジスタンスが周波数に依存せず実質的に一定値である範囲内の周波数をいう。具体的には、周波数ｆ２未満である。
母材に表皮効果が現れる周波数とは、母材に流れる交流電流の周波数と母材のレジスタンスとの関係を表す図１（Ａ）を参照すれば、グラフ上、レジスタンスが周波数に依存して上昇する範囲内の周波数をいう。具体的には、周波数ｆ１以上である。
なお、インピーダンス測定に用いる交流電源は、交流電圧であってもよいし、交流電流であってもよい。
【００３８】
２．３）工程Ａおよび工程Ｂ
次に、工程Ａおよび工程Ｂを、より詳細に説明する。
【００３９】
２．３．１）工程Ａの手順
工程Ａは、めっき材のインピーダンスを、上記測定可能範囲内の周波数の交流電源を用いて測定する工程である。
【００４０】
めっき材のインピーダンスの測定方法は、特に限定されず、めっき厚さの測定対象である試験片のインピーダンスを測定するために、インピーダンス測定器を用いて行えばよい。測定方法としては、二端子法、四端子法等のいずれでもよいが、測定用の配線自体の抵抗、および試料（試験片）との接続部の接触抵抗を回避することができるため、四端子法が好ましい。なお、本発明においては、めっき厚さを測定する試験片（めっき材）またはめっき厚さを測定した試験片（めっき材）を「測定試験片」といい、めっき厚さが既知の試験片（めっき材）を参照試験片という場合がある。
【００４１】
四端子法を用いる場合、例えば、図２の測定装置１００に示した構成とする。インピーダンス測定器１０１から出る電流供給用配線１１５、１１６および電圧測定用配線１１３、１１４を帯材状の試験片１０２に電流供給用端子１０５、１０６および電圧測定用端子１０３、１０４を用いて接続する。そして、インピーダンス測定器１０１は、交流電流源と交流電圧計の両方の機能を有する。
【００４２】
また、インピーダンスは試験片の温度により変動するため、従来の電気抵抗式センサで採用されているような、温度補償用の参照電極を付加することは有効であり、それにより本発明を損ねるものではない。
【００４３】
また、インピーダンスを測定する際の試験片としてのめっき材の形状は、特に限定されるものではなく、例えば、板材状、短冊状、帯材状、角材状、丸棒状、線材状などの形状が挙げられる。ただし、高周波での測定では、レジスタンスにインダクタンスやキャパシタンスが重畳するため、極力、これらの影響を抑える形状が好ましい。
【００４４】
なお、実際にインピーダンス測定を行う際の留意点として、試験片が板材状、短冊状または帯材状であれば、板厚が厚いものや、幅の広いもの、丸棒状では径の大きなものは、全体のインピーダンスが低く、測定に大きな電流が必要になったり、電圧が著しく小さくなったりするため、使用するインピーダンス測定器によっては測定が困難な場合があるので、印加される電流または電圧と、試験片のインピーダンスとの関係に注意を要する点が挙げられる。
【００４５】
２．３．２）工程Ｂの手順
工程Ｂは、インピーダンスから抽出したレジスタンスに基づいてめっき材のめっき厚さを算出する工程である。より詳細には、工程Ｂでは、めっき材のめっき厚さを、レジスタンスとめっき厚さとの関係式に基づいて算出することが好ましい。ここで、レジスタンスとめっき厚さとの関係式は、めっき厚さ既知のめっき材のめっき厚さとレジスタンスとから求めることができる。
【００４６】
なお、上述したとおり、現実には、工程Ａで測定したレインピーダンスから、インダクタンスおよびキャパシタンスの影響を完全に除去してレジスタンスを抽出することは困難であるから、工程Ｂで用いるレジスタンスは、インピーダンスの実部またはインピーダンスそのものをレジスタンスとみなした、「みなしレジスタンス」である。既に説明したとおり、本発明では、「みなしレジスタンス」もレジスタンスとして扱う。
【００４７】
工程Ｂでは、めっき厚さをレジスタンスの関数として表し、レジスタンスの測定値を代入することにより、めっき厚さを求めることが好ましい。めっき厚さをレジスタンスの関数として表す方法は、特に限定されるものではないが、検量線を用いる方法が挙げられる。なお、本発明においては、めっき厚さを測定する試験片（めっき材）またはめっき厚さを測定した試験片（めっき材）を「測定試験片」といい、めっき厚さが既知の試験片（めっき材）を「参照試験片」という場合がある。
【００４８】
検量線を用いる方法では、あらかじめ、参照試験片を測定試験片と同一の条件で測定して、めっき厚さＴおよびレジスタンスｒの関係を関数ｇ（ｒ）として表しておき、測定したレジスタンスｒを関数ｇ（ｒ）に代入することで、めっき厚さＴを求めることができる。
参照試験片は、めっき厚さが既知であり、めっき層および母材の材料が同一と見なせられれば、特に限定されるものではないが、測定試験片と同じ仕様で製造された金属板を母材とし、まためっき層も厚さ以外のめっき条件が同一であるものを用いることが好ましい。
【００４９】
検量線を用いる方法の一形態では、めっき厚さが相違するｍ（ここで、ｍは２以上の整数である。）種類の参照試験片のそれぞれについて、インピーダンスをｎ（ここで、ｎは１以上の整数である。）点測定して、検量線を作成する。
検量線をグラフ上にプロットする場合には、横軸にレジスタンスｒの逆数１／ｒ、縦軸にめっき厚さＴをとったグラフ上で、第１の参照試験片の第１の測定点（１／ｒ１，１，Ｔ１）、第１の参照試験片の第ｎの測定点（１／ｒ１，ｎ，Ｔ１）、・・・、第ｍの参照試験片の第ｎの測定点（１／ｒｍ，ｎ，Ｔｍ）の近似曲線または近似直線とする。ｍは２以上必要であり、ｎは１以上必要である。ｍ＝２、ｎ＝１の場合、またはｎが２以上でも平均するなどしてｒを１つの値とした場合には、近似直線となり、Ｔ＝Ａ・（１／ｒ）＋Ｂの形で表すことができる。ｍが３以上の場合は近似直線でもよいが、近似曲線とした方が確度を向上できる場合がある。直線で近似する場合は、例えば、最小二乗法などにより近似直線を求めることができる。本発明においては、検量線の形状はレジスタンスとめっき厚さとが１対１に対応すればよく、その形状は問わない。
【００５０】
なお、検量線を用いる方法であっても、実際にグラフ上にプロットして近似直線または近似曲線を作成する必要はなく、めっき厚さＴをレジスタンスｒの関数として表すことができればよい。この関数に、測定試験片のインピーダンスから抽出したレジスタンスｒを代入することにより、測定試験片のめっき厚さＴを求めることができる。
【００５１】
［めっき材の腐食量測定方法］
本発明は、また、めっき材の腐食量測定方法を提供する。
【００５２】
鉄鋼材料をはじめ、亜鉛、銅、銀、アルミニウムなどの金属材料において、それらが使用される環境においてどれくらいどのように腐食されるかを知ることは、耐食材料や防食技術の運用や開発を考える上で必須である。
【００５３】
従来、腐食量の評価に関しては、一般的に任意の環境に暴露された（曝露試験やサイクル腐食試験などの腐食試験も含む）試験片の質量減少に基づいた測定が行われてきた。しかしながら、この方法では、数ヶ月または年単位での腐食量および腐食速度の情報しか得られないことがほとんどであった。
【００５４】
そのため、より詳細な腐食挙動の評価のために、腐食量のリアルタイムまたは短時間間隔でのモニタリング技術としては、例えば、電気抵抗式の腐食センサが特開昭５７−０３３３４１号公報に開示されている。電気抵抗式の腐食センサは、腐食による試験片の板厚の減少によって電気抵抗が増大することを利用し、その電気抵抗の変化量より腐食量を算出するというものである。その原理に基づいた測定方法は、試験片形状の制限や、測定精度の問題から、これまであまり普及してこなかったが、近年になって、電子回路技術の進歩などにより、腐食量のモニタリング方法として改めて注目されるようになってきている。
【００５５】
しかしながら、この電気抵抗式腐食センサは、鉄や亜鉛、銀、銅といった均一な金属に対しては有効であるが、亜鉛めっき鋼板のようなめっき材におけるめっき層の腐食を評価しようとする場合には、適用が難しい。
【００５６】
従来の電気抵抗式センサは、試験片の電気抵抗の変化から腐食減量を算出するものであるが、原理的に、腐食量、すなわち試験片の厚さの減少量は、元の試験片の厚さに対する割合として現れる。このことは、つまり元の試験片厚さに対して、測定する腐食量がどれだけかにより腐食量の評価精度が決まることを意味している。
【００５７】
一般的に十分な精度が得られるのは、試験片の厚さに対して腐食量が数％から数１０％程度の範囲であり、それより小さい場合には、十分な測定精度が得られない場合が高い。
それを踏まえ、めっき材の評価について考える。例えば、一般的な自動車用の亜鉛めっき鋼板では、板厚が１〜２ｍｍに対して、めっき厚さが１０μｍ程度である場合、その腐食厚さとして数μｍオーダーの評価が必要であるが、それは元の板厚と比較して０．１％程度と非常に小さくなる。このように、対象とするめっき材のめっき厚さにはよるが、めっき層は母材より薄いのが一般的であり、その場合、従来の腐食センサでめっき材の腐食量を十分な精度で評価することは困難である。
【００５８】
本発明のめっき材の腐食量測定方法は、かかる困難を解決したものであり、非破壊で測定することができる電気抵抗式の腐食センサで、めっき材の腐食量を測定することができる方法である。
【００５９】
本発明のめっき材の腐食量測定方法は、本発明のめっき材のめっき厚さ測定方法を用いてめっき厚さを測定する工程と、当該めっき厚さに基づいてめっき材の腐食量を算出する工程と、を備えるめっき材の腐食量測定方法である。
【００６０】
また、本発明のめっき材のめっき厚さ測定方法においては、めっき厚さをレジスタンスの関数として表せることから、めっき厚さの差もレジスタンスの関数として表すことができる。すなわち、本発明のめっき材の腐食量測定方法は、母材およびめっき層を有するめっき材のインピーダンスを、上記母材に表皮効果が現れる周波数以上、かつ、上記めっき層に表皮効果が現れる周波数未満の範囲内の周波数の交流電源を用いて測定する工程と、当該インピーダンスのレジスタンスに基づいて上記めっき材の腐食量を算出する工程と、を備えるめっき材の腐食量測定方法と言い換えることができる。
また、上述しためっき材の腐食量測定方法が用いられた腐食センサを得ることができる。
【００６１】
めっき材のめっき厚さ測定方法、めっき材のインピーダンス測定方法、および、インピーダンスからのレジスタンスの抽出方法は、上述した「めっき材のめっき厚さ測定方法」において、既に説明したとおりである。
【００６２】
腐食量の測定対象となる、めっき材、母材およびめっき層は、上述しためっき厚さ測定方法について説明した通りである。また、本発明のめっき材の腐食量測定方法を用いる際の試験片の形状も、本発明のめっき厚さ測定方法について説明した通りである。
【００６３】
腐食量の測定方法の一形態は、上記の検量線を用いためっき厚さの測定方法に準じてめっき厚さを求め、求めためっき厚さを腐食前の試験片のめっき厚さから差し引くことで、腐食量を求める。検量線作成に用いる参照試験片は、試験に供するものと同一の材料を用い、試験前のものおよび別途酸処理等によりめっき層を除去した母材のみのものを用いるのがよい。より好ましくは、めっき層除去処理または腐食試験に供し、めっき層が減厚している試験片について、別途断面観察や化学分析法によりめっき厚さを厳密に調べたものも合わせて用いると、検量線の確度を向上できる。
【００６４】
本発明のめっき材の腐食量の測定方法の別の形態では、腐食量ＴＤＩＦを下記式（２）の形で表しておき、その式に測定試験片のレジスタンスを代入することにより、めっき厚さを算出することなく、試験片の腐食量を求めることができる。
ＴＤＩＦ＝Ｃ・（１／ｒ−１／ｒ０）                        （２）
ＴＤＩＦ：めっき材の腐食量
ｒ０：腐食していない試験片のレジスタンス
ｒ：試験片のレジスタンス
Ｃ：参照試験片のめっき厚さおよびレジスタンスから求められた定数
【００６５】
本発明のめっき材の腐食量の測定方法のさらに別の態様では、腐食量の増加量ΔＴＤＩＦを下記式（３）の形で表しておき、その式に測定試験片のレジスタンスを代入することにより、めっき厚さを算出することなく、試験片の腐食量を求めることができる。
ΔＴＤＩＦ＝Ｃ・（１／ｒ２−１／ｒ１）                     （３）
ＴＤＩＦ：時間ｔ１とｔ２との間のめっき材の腐食量
ｒ１：時間ｔ１における測定試験片のレジスタンス
ｒ２：時間ｔ２における測定試験片のレジスタンス（但し、ｔ２＞ｔ１）
Ｃ：参照試験片のめっき厚さおよびレジスタンスから求められた定数
【００６６】
ところで、腐食の電気化学測定法の中でもっとも広く用いられている方法として、馬飼野信一、「直流分極法と交流インピーダンス法」、1994年、表面技術、第45巻、第10号、ｐ．973−978は、直流分極法と交流インピーダンス法を挙げて解説している。馬飼野（1994）に記載された腐食速度を求めるための交流インピーダンス法は、電気化学測定法の一つであり、本発明の方法とは、交流インピーダンスを測定する点で共通するものの、原理的に異なるものであって、非類似の技術である。
【００６７】
また、本発明の腐食センサの形状は、インピーダンス測定装置で説明した形態（例えば図２）がそのまま利用できる。
本発明の腐食センサは、特に、腐食量のリアルタイムモニタリングに用いた場合、享受される効果が大きい。リアルタイムモニタリングとは、例えば屋外での曝露試験やラボでの腐食促進試験などで、温度や湿度などの腐食環境が刻一刻と変化するのに応じて、そのときの腐食量の変化を経時的に記録する測定方法である。
【００６８】
ここで、経時的に記録するとは、時間の経過に従って異なる時点で２回以上用いることを意図したものであり、回数は限定されず、連続的に用いてもよいし、一定間隔で複数回用いてもよいし、断続的に複数回用いてもよいし、２回だけ用いてもよい。
【実施例】
【００６９】
［実施例１］
＜めっき材のめっき厚さの測定＞
１．試験片の作製
（１）測定試験片の作製
以下の鋼板を準備し、幅Ｗ１＝８ｍｍ×長さＬ１＝１５０ｍｍの短冊状に切り出して、測定試験片とした。
・電気亜鉛めっき鋼板（めっき付着量２０ｇ／ｍ２）
・電気亜鉛めっき鋼板（めっき付着量６０ｇ／ｍ２）
（２）参照試験片の作製
以下の鋼板を準備し、幅Ｗ１＝８ｍｍ×長さＬ１＝１５０ｍｍの短冊状に切り出して、参照試験片（めっき厚さ既知の試験片）とした。
・溶融亜鉛めっき鋼板（めっき付着量１００ｇ／ｍ２）
・めっきの無い軟鋼板
【００７０】
２．インピーダンスの測定によるめっき厚さの測定
インピーダンス測定のためのインピーダンス測定装置１０１には、ポテンショスタット／ガルバノスタット（ＶＳＰ−３００，ＢｉｏＬｏｇｉｃ社製）を用い、周波数２２０ｋＨｚ、電圧０．７１ｍＶＲＭＳとなるように交流電流を供給し、得られるインピーダンスを測定した。測定装置の模式図を図２に示す。測定装置では、四端子法を用い、電圧測定端子間の長さＤ１を１３５ｍｍとした。
測定したインピーダンスの実部（レジスタンスとみなした）を用いて、めっき厚さを算出した。
具体的には、測定試験片と同一の測定条件で、上述した２種類のめっき厚さの参照試験片のインピーダンスをそれぞれ３点ずつ測定し、測定したインピーダンスの実部をレジスタンスとみなして、最小二乗法により直線近似して、検量線を求めた。
検量線は、下記式の形で表された。
Ｔ＝Ａ・（１／ｒ）＋Ｂ
Ｔ：めっき厚さ
ｒ：レジスタンス
Ａ：最小二乗法により求められた近似直線（検量線）の傾き
Ｂ：最小二乗法により求められた近似直線（検量線）のｙ切片
この式に測定試験片のレジスタンス（測定したインピーダンスの実部）を代入することにより、測定試験片のめっき厚さを求めた。
図３のグラフに、測定試験片の、めっき付着量から求められためっき厚さ（横軸）と、本発明のめっき厚さ測定方法により求められためっき厚さ（縦軸）との関係を示す。
【００７１】
３．評価
図３のグラフに示すように、本発明のめっき厚さ測定方法により算出されためっき厚さ〔めっき厚さ（レジスタンスから算出）［μｍ］〕は、付着量から算出されためっき厚さ〔めっき厚さ（重量変化から算出）［ｇ／ｍ２］〕とよく一致し、めっき厚さが測定できていた。
以上より、本手法を用いることで、めっき材のめっき厚さを簡便に非破壊で測定可能であることがわかる。
【００７２】
［実施例２］
＜めっき材のめっき腐食量測定＞
１．試験片の作製
（１）腐食試験用試験片の作製
溶融亜鉛めっき鋼板（母材＝板厚０．８ｍｍの軟鋼板，めっき付着量＝９０ｇ／ｍ２）を、幅７０ｍｍ×長さ１５０ｍｍの矩形状に切り出して、腐食試験用試験片とした。
（２）腐食試験
腐食試験用試験片に対し、ＡＣＴＥ（Ｒ）試験（ISO 16539:2013、Ｂ法）による大気腐食を模擬した乾湿繰り返し試験を行った。乾燥工程は６０℃／３５％ＲＨ、湿潤工程は４０℃／９５％ＲＨ、乾燥工程と湿潤工程はそれぞれ３時間、移行期間を１時間とした。乾湿８〜１１サイクル毎に、水洗し、スプレーで人工海水を噴霧した。付着塩分量は、１０ｍｇ／ｍ２、１００ｍｇ／ｍ２、および１０００ｍｇ／ｍ２の３水準とした。試験期間は、１４日、２８日、および５６日の３水準とした。
（３）測定試験片の作製
腐食試験を実施した腐食試験用試験片から、幅Ｗ１＝８ｍｍ×長さＬ１＝１５０ｍｍの短冊状に切り出して、測定試験片とした。
（４）参照試験片の作製
以下の鋼板を準備し、幅８ｍｍ×長さ１５０ｍｍの短冊状に切り出して、参照試験片とした。
・塩酸浸漬によりめっきを除去した鋼板（母材）
・腐食試験前の腐食試験用試験片（腐食試験原板）
【００７３】
２．インピーダンスの測定による腐食量の算出
インピーダンス測定装置１０１には、ポテンショスタット／ガルバノスタット（ＶＳＰ−３００，Ｂｉｏｌｏｇｉｃ社製）を用い、周波数３２３ｋＨｚ、電圧０．７１ｍＶＲＭＳとなるように交流電流を供給し、得られるインピーダンスを測定した。測定装置の模式図を図２に示す。測定装置では、四端子法を用い、電圧測定端子間の長さＤ１を１３５ｍｍとした。
測定したインピーダンスの実部（レジスタンスとみなした）を用いて、腐食量を算出した。
具体的には、測定試験片と同一の測定条件で参照試験片のインピーダンスを測定し、インピーダンスの実部をレジスタンスとみなして、腐食量ＴＤＩＦを、レジスタンスｒを変数として、
ＴＤＩＦ＝Ｃ・（１／ｒ−１／ｒ０）
の形で表しておき、その式に測定試験片のレジスタンス（測定したインピーダンスの実部）を代入することにより、試験片のめっき厚さを求めた。ここで、Ｃは参照試験片のめっき厚さおよびレジスタンス（インピーダンスの実部）から求められた定数であり、ｒ０は腐食していない参照試験片（腐食試験原板）のレジスタンス（インピーダンスの実部）である。
図４のグラフに、後述する４．試験片の重量変化から求めた腐食量（横軸）と本発明の腐食量測定方法により求めた測定試験片の腐食量（縦軸）との関係を示す。
【００７４】
３．直流電圧源による直流抵抗値の測定
比較のため、従来の電気抵抗式センサでの測定に相当する、直流電圧源での電気抵抗の測定も合わせて行った。
図５のグラフに、後述する４．試験片の重量変化から求めた腐食量（横軸）と、測定された直流抵抗の逆数（縦軸）との関係を示す。
【００７５】
４．試験片の重量変化による腐食量の算出
得られた腐食量の確度の基準とするため、腐食前後における試験片の重量変化も合わせて算出した。各試験水準の腐食試験用試験片について、酸化クロム水溶液により腐食生成物を除去した後、試験片の重量を測定する。そして、あらかじめ測定していた腐食試験前の試験片重量と腐食生成物除去後の試験片重量の差を算出し、腐食による試験片の減量を求める。この腐食減量を、各試験水準の腐食量とする。なお、上記酸化クロム水溶液は、ＪＩＳ  Ｚ  ２３７１  参考表１中の「亜鉛及び亜鉛合金」の欄の「酸化クロム（ＶＩ）（ＣＯ３）２００ｇ  蒸留水を加えて１０００ｍｌにする。」の項目に準拠する。
【００７６】
５．評価
図４のグラフに示すように、本発明の腐食量測定方法により算出された腐食量〔腐食量（レジスタンスから算出）［ｇ／ｍ２］〕は、重量変化から算出された腐食量〔腐食量（重量変化から算出）［ｇ／ｍ２］〕とよく一致し、めっき層の腐食量が測定できていた。
一方、図５のグラフに示すように、直流電圧源を用いた電気抵抗の測定方法（従来の電気抵抗式センサでの測定に相当する）により求められた直流抵抗の逆数〔直流抵抗−１［Ω−１］〕と、重量変化から算出された腐食量〔腐食量（重量変化から算出［ｇ／ｍ２］〕との間に相関関係は無く、めっき腐食量を測定できていないことが明らかである。
【００７７】
以上より、本発明を用いることで、めっき材のめっき腐食量を非破壊で測定することが可能であり、かつ任意の環境での暴露と同時に測定を行うようにすることで、腐食量を連続的にモニタリングすることも可能とすることができることがわかる。
【符号の説明】
【００７８】
１００：測定装置
１０１：インピーダンス測定器
１０２：試験片
１０３，１０４：電圧測定用端子
１０５，１０６：電流供給用端子
１１３，１１４：電圧測定用配線
１１５，１１６：電流供給用配線
【図１】
0006319195.tif 000003
【図２】
0006319195.tif 000004
【図３】
0006319195.tif 000005
【図４】
0006319195.tif 000006
【図５】
0006319195.tif 000007